(57)【要約】【課題】性能の劣化の少ないポリエステルを使用した導電性繊維であって、紡糸延伸がスムーズに行え、長さ方向に導電性能が均一となり、かつ優れた導電性能を有する導電性複合繊維及び導電性織編物を提供する。【解決手段】イソフタル酸（Ａ）、アジピン酸（Ｂ）のうち少なくとも一方を共重合し、その共重合量が下記範囲を満足する共重合ポリブチレンテレフタレート樹脂中に導電性粒子を含有するものを導電性成分とし、繊維形成性を有するポリエステル系樹脂を非導電性成分とし、両成分からなることを特徴とする導電性複合繊維。（Ａの共重合量）＋（Ｂの共重合量）＝５〜５５モル％ただし、（Ａの共重合量）≦４５モル％【選択図】　　　図１
2004044071.tif 000002
【特許請求の範囲】
【請求項１】
イソフタル酸（Ａ）、アジピン酸（Ｂ）のうち少なくとも一方を共重合し、その共重合量が下記範囲を満足する共重合ポリブチレンテレフタレート樹脂中に導電性粒子を含有するものを導電性成分とし、繊維形成性を有するポリエステル系樹脂を非導電性成分とし、両成分からなることを特徴とする導電性複合繊維。
（Ａの共重合量）＋（Ｂの共重合量）＝５〜５５モル％
ただし、（Ａの共重合量）≦４５モル％
【請求項２】
電気抵抗値が１×１０５〜１×１０６Ω／ｃｍであることを特徴とする請求項１記載の導電性複合繊維。
【請求項３】
請求項１又は２記載の導電性複合繊維を少なくとも一部に使用した織編物であって、初期摩擦帯電圧が１．０ｋＶ以下であることを特徴とする導電性織編物。
【発明の詳細な説明】
【０００１】
【発明の属する技術分野】
本発明は、ポリエステル系導電性繊維に関するものであり、さらに詳しくは、繊維の長さ方向に導電性能が均一な優れた性能を有する繊維に関するものである。具体的には、制電作業服、ユニホームなどの衣料、カーペット、カーテンなどのインテリア用途及び資材用途として用いられる導電性複合繊維に関するものである。
【０００２】
【従来の技術】
ポリエステル、ポリアミド、ポリオレフィン等の疎水性ポリマーからなる繊維は機械特性、耐薬品性、耐候性等の多くの長所を有しており、衣料用のみならず、産業資材用途等にも広く用いられている。しかし、これらの繊維は摩擦等による静電気の発生が著しいため、空気中の塵埃を吸引して美観を低下させたり、人体に電撃を与えて不快感を与えたり、さらには、スパークによる電子機器への障害や、引火性物質への引火爆発等の問題を引き起こす場合があり、そのため、導電性を付与するための多くの研究がなされてきた。
【０００３】
まず、導電性カーボンブラックや金属粉等の導電性粒子を熱可塑性ポリマー全体に分散させた繊維が提案されているが、このような繊維は、導電性を満足する程度に導電性粒子を分散させると、曳糸性や強伸度の低下が著しく、実用性に乏しいものであった。
【０００４】
この問題を解決するものとして、特許文献１や特許文献２では、導電性成分を非導電性ポリマーで完全に包みこんだ芯鞘型複合繊維あるいは導電性成分が繊維表面に露出したタイプの複合繊維が開示されている。
しかしながら、これらの繊維においても導電性成分を含有することから紡糸延伸工程がスムーズに行えず、長さ方向に導電性能を均一とすることが困難な場合があった。
【０００５】
また、現代の高性能化のニーズに対応するために、導電性ポリマー層の配置を特定のものとすることで、優れた（除電性）導電性能を有するものが開示されているが（特許文献３、特許文献４参照）、これら導電性繊維はポリアミド繊維であり、クリーンルームなどの特殊用途においては、布帛に放射線（γ線）を照射することにより抗菌性を施す処理を行うため、γ線照射により性能が劣化するという問題があった。
【０００６】
以上のように、γ線を照射する用途においても性能の劣化がなく、かつ、紡糸延伸がスムーズに行え、長さ方向に導電性能が均一となる、高性能化のニーズに対応できるほどの優れた導電性能を有したものは未だ開発されていない。
【０００７】
【特許文献１】
特開平０９−１４３８２１号公報
【特許文献２】
特開平０９−２７９４１６号公報
【特許文献３】
特開２００１−１７２８２５号公報
【特許文献４】
特開平１１−６５２２７号公報
【０００８】
【発明が解決しようとする課題】
本発明は上述の問題点を解決し、性能の劣化の少ないポリエステルを使用した導電性繊維であって、紡糸延伸がスムーズに行え、長さ方向に導電性能が均一となり、かつ優れた導電性能を有する導電性複合繊維及び導電性織編物を提供することを技術的な課題とするものである。
【０００９】
【課題を解決するための手段】
本発明者等は上記課題を解決するために検討した結果、ポリブチレンテレフタレートを導電性樹脂として用い、かつ特定の共重合成分を含有させることによって、導電性粒子の混入量を増加させるとともに、導電性粒子の配列状態を向上させることができ、優れた導電性能と長さ方向に均一な導電性能を有する繊維とすることができることを見出し、本発明に到達した。
【００１０】
すなわち、本発明は、イソフタル酸（Ａ）、アジピン酸（Ｂ）のうち少なくとも一方を共重合し、その共重合量が下記範囲を満足する共重合ポリブチレンテレフタレート樹脂中に導電性粒子を含有するものを導電性成分とし、繊維形成性を有するポリエステル系樹脂を非導電性成分とし、両成分からなることを特徴とする導電性複合繊維を要旨とするものである。
（Ａの共重合量）＋（Ｂの共重合量）＝５〜５５モル％
ただし、（Ａの共重合量）≦４５モル％
【００１１】
【発明の実施の形態】
以下、本発明について詳細に説明する。
本発明の導電性複合繊維は、導電性成分と非導電性成分ともにポリエステル系樹脂を用いる。中でも、本発明においては導電性成分にポリブチレンテレフタレート（以下、ＰＢＴという）樹脂を用いることが重要である。導電性成分のベースポリマーであるＰＢＴ樹脂は、非常に結晶性の高い樹脂であることから、導電性粒子の配列欠陥を少なくさせるものであり、導電性粒子の性能を効率よく得ることができるものである。
【００１２】
そして、導電性成分には、イソフタル酸とアジピン酸のどちらか一方、もしくは両者を共重合成分として共重合させる必要がある。これにより、導電性成分と導電性粒子との相溶性（表面濡れ性）を向上させ、導電性粒子の混入量を増加させることができ、優れた導電性能を有するもの（具体的には後述するような電気抵抗値の低いもの）とすることができる。さらには、ポリマーの柔軟性が向上し、紡糸延伸工程をスムーズに行うことができ、導電性粒子の配列状態を向上させることができ、長さ方向に均一な導電性能を有するもの（具体的には後述するようなバラツキの小さいもの）とすることができる。
【００１３】
また、その他の共重合成分を、ＰＢＴの結晶性を損なわない範囲で含有することができ、例えば、フタル酸、１．３−プロパンジオール、セバシン酸、ダイマー酸、ドデカン二酸、キシリレングリコール、ポリテトラメチレングリコール、ポリエチレングリコール等が挙げられる。
【００１４】
導電性成分を形成する共重合ＰＢＴにおける共重合量としては、イソフタル酸とアジピン酸を併用する場合は、全体の共重合量を５〜５５モル％とし、中でも、１０〜５０モル％とすることが好ましい。
両者の共重合量が５モル％未満では、導電性粒子との相溶性（表面濡れ性）の向上効果が得られず、導電性粒子の混入量の増加やポリマーの柔軟性が向上することによる導電性粒子の配列の向上効果を奏することができない。一方、５５モル％を超えると、ポリマー自体が完全に非晶性になるため、導電性粒子のポリマー中への分散が困難となる。
【００１５】
次に、イソフタル酸のみを共重合成分とする場合は、５〜４５モル％とし、さらに好ましくは、１０〜４０モル％である。イソフタル酸の共重合量がこの範囲以外である場合は、上記と同様に、導電性粒子の配列の向上効果が得られなかったり、導電性粒子のポリマー中への分散が困難となるため好ましくない。
【００１６】
また、アジピン酸のみを共重合成分とする場合は、５〜５５モル％とし、さらに好ましくは、１０〜５０モル％である。アジピン酸の共重合量がこの範囲以外である場合は、上記と同様に、導電性粒子の配列の向上効果が得られなかったり、導電性粒子のポリマー中への分散が困難となるため好ましくない。
【００１７】
導電性成分を形成する共重合ＰＢＴの固有粘度（ＩＶ）は、０．５〜０．８とすることが好ましい。ＩＶが０．５未満であるとポリマーの流動性は上がり、ポリマー中への導電性粒子の分散性は向上するが、その後の造粒性が悪化し、ペレット化することが困難となりやすい。ＩＶが０．８を超えるとポリマーの流動性・結晶性が悪化して、導電性能が劣るものとなりやすく、具体的には電気抵抗値が高くなり、１×１０６Ω／ｃｍを超えるものとなりやすい。
【００１８】
さらに、導電性成分には、本発明の効果を損なわない範囲で、目的に応じて、ワックス類、ポリアルキレンオキシド類、各種界面活性剤、有機電解質等の分散剤や酸化防止剤、紫外線吸収剤等の安定剤、着色剤、顔料、流動性改善剤、その他の添加剤を加えることもできる。
【００１９】
一方、非導電性成分を構成する繊維形成性ポリエステル系樹脂は、溶融紡糸可能なあらゆるポリエステルポリマーが適用可能である。中でも、ポリエチレンテレフタレート（以下、ＰＥＴという）、ポリエチレンオキシベンゾエート、ＰＢＴ等が挙げられる。そして、非導電性成分と導電性成分との剥離を防止するという点から、導電性成分との相溶性を考慮することが好ましい。
また、目的に応じてこれらのポリマーの共重合体や変性体としてもよい。また、これらの繊維形成性ポリマーには、艶消剤、顔料、着色料、安定剤、制電剤等の添加剤を加えることもできる。
【００２０】
そして、本発明の導電性複合繊維は、導電性能として、電気抵抗値が１×１０４Ω／ｃｍ〜１×１０７Ω／ｃｍであることが好ましい。複合繊維の電気抵抗値が１０７Ω／ｃｍを超えると、導電性能が不十分となりやすい。１×１０４Ω／ｃｍ未満にしようとすると、導電性粒子をポリマーに多量に含有させることが必要となり、繊維物性に悪影響を及ぼすばかりか、更には曳糸性に問題を生じる可能性がある。
【００２１】
中でも、電気抵抗値は１×１０５Ω／ｃｍ〜１×１０６Ω／ｃｍであることが好ましい。１×１０６Ω／ｃｍ以下とすることで、得られた織編物を通常の環境で使用した場合に、織編物の帯電をほとんどなくすことが可能となる。また、１×１０５Ω／ｃｍ以上とすることで、繊維物性、曳糸性ともに問題を生じる可能性が少なくなる。
【００２２】
なお、本発明における電気抵抗値は、ＡＡＴＣＣ７６法に準じて以下のようにして測定するものである。
１本の導電性複合繊維を長さ方向にカットして、１０サンプルを採取する。このサンプルの両端の表面にケラチンクリームを塗布し、この表面部分を金属端子に接続し、５０Ｖの直流電流を印加して電流値を測定し、下記式で電気抵抗値を算出する。
電気抵抗値＝Ｅ／（Ｉ×Ｌ）
Ｅ：電圧（Ｖ）　Ｉ：測定電流（Ａ）　Ｌ：測定長（ｃｍ）
算出した１０個のサンプルの電気抵抗値の相加平均値とする。
【００２３】
そして、上記のようにして算出する１０個のサンプルの電気抵抗値の最大値と最小値と相加平均値から以下のようにして算出するバラツキにおいても、本発明の導電性複合繊維はバラツキが２０％以下、さらには１５％以下であることが好ましい。バラツキが２０％以下であることにより、長さ方向に導電性能のバラツキがなく均一であることが示されている。
バラツキ：〔（最大値−最小値）／相加平均値〕×１００（％）
【００２４】
また、導電性成分に用いられる導電性粒子としては、導電性カーボンブラックや金属粉末（銀、ニッケル、銅、鉄、錫あるいはこれらの合金等）、硫化銅、沃化銅、硫化亜鉛、硫化カドミウム等の金属化合物が挙げられる。また、酸化錫に酸化アンチモンを少量添加したり、酸化亜鉛に酸化アルミニウムを少量添加して導電性粒子としたものも挙げられる。さらには、酸化チタンの表面に酸化錫をコーティングし、酸化アンチモンを混合焼成し、導電性粒子としたものも用いることができる。特に好ましくは、導電性繊維の性能向上として汎用的に使用され、他の金属粒子と比較し、ポリマーの流動性を阻害しにくい導電性カーボンブラック（アセチレンブラック、ケッチェンブラック等）である。
【００２５】
上記の導電性粒子は、比抵抗値が１０４Ω・ｃｍ以下のものが好ましく、さらには、１０２Ω・ｃｍ以下のものが好ましい。比抵抗値が１０４Ω・ｃｍを超えるものを用いると、目標とする導電性能を得るために、多量の導電性粒子をポリマー中に分散させることが必要になり、繊維物性に悪影響を及ぼすばかりか、さらには曳糸性に問題を生じる可能性がある。
【００２６】
また、導電性粒子の粒径は、特に限定されるものではないが、平均粒径が１μｍ以下のものが好ましく、０．５μｍ以下のものがより好ましい。平均粒子径が１μｍを超えると、導電性粒子のポリマー中への分散性が悪くなりやすく、導電性能や強伸度特性の低下した繊維となりやすい。
【００２７】
導電性成分における導電性粒子の含有量については、導電性粒子の種類、導電性能、粒子径、粒子の連鎖形成能及び用いるポリマーの性質等によって適宜選択すればよいが、導電性成分中の５〜５０質量％とすることが好ましく、さらに好ましくは、１０〜４０質量％である。混入量が５質量％未満では、導電性能が不十分になる場合があり、また、５０質量％を超えると、導電性粒子のポリマー中への分散が難しくなるので好ましくない。
【００２８】
そして、本発明の複合繊維において、非導電性成分と導電性成分の複合比率は、非導電性成分が６０〜９０質量％、導電性成分が４０〜１０質量％とすることが好ましく、より好ましくは、非導電性成分が７０〜８５質量％、導電性成分が３０〜１５質量％である。導電性成分の複合比率が１０質量％未満では、導電性能が十分でない場合があり、一方、導電性成分の複合比率が４０質量％を超えると、強伸度特性等の糸質性能が劣ったり、曳糸性に悪影響を及ぼす場合がある。
【００２９】
次に、本発明の複合繊維における複合形態について図面を用いて説明する。複合形態については特に限定するものではないが、図１〜４に示すような断面形状のものとすることが好ましい。まず、図１は、非導電性成分を導電性成分で分割した形状となるタイプのもので、導電性成分の列数は１つであっても複数であってもよく、複数の導電性成分は並列又は交差していてもよい。（ａ）は列数が１つのもの、（ｂ）は列数が２つでかつ十字型に交差しているもの、（ｃ）は列数が３つでかつ交差しているものを示す。図２は、導電性成分を非導電性成分で完全に包み込んだ芯鞘型タイプであり、芯部となる導電性成分は１つであっても複数であってもよく、（ａ）は芯部が１つのもの、（ｂ）は芯部が３つのものを示す。図３は、非導電性成分を導電性成分で完全に包み込んだ導電性粒子が繊維表面に完全に露出した芯鞘型タイプ。図４は、導電性成分の一部が繊維表面に露出したタイプのものであり、露出する導電性成分は１つであっても複数であってもよく、（ａ）は導電性成分が１つのもの、（ｂ）は導電性成分が２つのもの、（ｃ）は導電性成分が３つのもの、（ｄ）は導電性成分が４つのものである。
【００３０】
本発明の導電性複合繊維の製法例について説明する。まず、導電性成分を得る方法としては、ベースとなるポリマーの重合段階で導電性粒子を添加する方法や、導電性粒子を後工程でポリマーに添加して溶融混練する方法等があるが、用いるポリマーによっては重合段階での添加が困難なものもあるので、後工程で溶融混練する方法が好ましい。このようにして得られた導電性成分と非導電性成分とを用い、必要に応じて乾燥等の処理を行ってチップ化し、通常の二成分系の複合溶融紡糸装置を用いて複合紡糸する。そして、得られた糸条を延伸、熱処理することによって、本発明の複合繊維を得ることができる。
【００３１】
次に、本発明の導電性織編物は、本発明の導電性複合繊維を少なくとも一部に用いたものであり、特に、電気抵抗値が１×１０５〜１×１０６Ω／ｃｍである本発明の導電性複合繊維を少なくとも一部に用いたものとすることが好ましい。
【００３２】
そして、本発明の導電性織編物は、初期摩擦帯電圧が１．０ｋＶ以下である。なお、初期摩擦帯電圧は、ＪＩＳ−１０９４の摩擦帯電減衰法に従って初期帯電圧（最大帯電圧）を測定するものである。なお、摩擦布はウールとする。
【００３３】
本発明の織編物中に占める本発明の導電性複合繊維の割合は０．１〜２．０質量％であることが好ましい。０．１質量％未満であると、上記のような初期摩擦帯電圧を達成できなくなることがあり、一方、２．０質量％を超えても布帛としての風合い等に問題がなければ構わないが、帯電を低くする効果は飽和しやすく、コスト的に不利となる。
【００３４】
また、本発明の導電性織編物は、織物の場合、経糸と緯糸のどちらか一方もしくは両方に本発明の導電性複合繊維を用い、織物中に導電性複合繊維を１０ｍｍ以下の間隔で配置されるように用いるものが好ましい。より好ましくは５ｍｍ以下の間隔とする。織組織としては、特に限定されるものではなく、平織、綾織、朱子織、二重織、絡み織等を挙げることができる。
【００３５】
編物の場合は、丸編、緯編、経編のいずれでもよく、丸編、緯編の場合は、１０ｍｍ以下好ましくは５ｍｍ以下の間隔で本発明の導電性複合繊維をボーダー状に挿入することが好ましい。経編の場合も本発明の導電性複合繊維を１０ｍｍ以下好ましくは５ｍｍ以下の間隔でストライプ状に挿入することにが好ましい。
【００３６】
そして、本発明の導電性織編物においては、本発明の導電性複合繊維をそのまま用いてもよいが、導電性複合繊維を他の繊維と合撚、混繊したものを用いてもよい。他の繊維としては特に限定されるものではなく、ポリアミド、ポリエステル、ポリエチレン等の合成繊維やレーヨン等の再生繊維、綿、麻、ウール等の天然繊維等が挙げられ、中でも導電性複合繊維と同じであることからポリエステル繊維が好ましい。
【００３７】
以上のようにして本発明の導電性複合繊維を用いることにより、本発明の導電性織編物は、布帛の電気抵抗値を示すものである表面漏洩抵抗値は、１×１０４〜１×１０７Ωとすることができ、さらには、１×１０５〜１×１０６Ωとすることが好ましい。なお、表面漏洩抵抗値は、ＪＩＳ−１０９４に従い測定するものである。
【００３８】
そして、本発明の導電性織編物は、初期摩擦帯電圧が１．０ｋＶ以下であり、好ましくは０．５ｋＶ〜０．１ｋＶである。０．１ｋＶ未満にしようとすると、本発明の導電性複合繊維を織編物中に多く含む必要があり、風合い等が低下しやすい。
さらには、初期摩擦帯電圧を測定した６０秒後の帯電圧が０．３ｋＶ以下であることが好ましく、より好ましく０．２ｋＶ以下である。なお、６０秒後の帯電圧は初期摩擦帯電圧と同様にＪＩＳ−１０９４の摩擦帯電減衰法に従い、初期帯電圧（最大帯電圧）を測定した後、６０秒後の帯電圧を測定するものである。
【００３９】
初期摩擦帯電圧が１．０ｋＶ以下であることは、織編物自体の帯電が極端に低くなることを示している。このため、半導体や各種ＩＴ関連機器や精密部品を製造するクリーンルーム内で使用する際に適したものとなる。
さらに、６０秒後の帯電圧が０．３ｋＶ以下であることで、帯電後、速やかに除電されるので、各種組立工場等において、作業時の帯電性能が重視される分野で使用される際にも適したものとなる。
【００４０】
【実施例】
次に、実施例により本発明を具体的に説明する。なお、例中の導電性能の評価方法は次のとおりである。
〔導電性複合繊維の電気抵抗値、電気抵抗値のバラツキ〕
前記と同様に測定した。
〔導電性織編物の初期摩擦帯電圧、６０秒後の帯電圧、表面漏洩抵抗値〕
前記と同様に測定した。
〔固有粘度〕
フェノールと四塩化エタンとの等重量混合物を溶媒とし、２０℃で測定した。
【００４１】
実施例１
イソフタル酸３０モル％が共重合された共重合ＰＢＴ（固有粘度０．７５）が７０質量％、平均粒径０．２μｍ　で比抵抗値が０．５Ω・ｃｍの導電性カーボンブラックが３０質量％となるように溶融混練し、常法によりチップ化して導電性成分用のポリマーを得た。
また、固有粘度０．６１のイソフタル酸８モル％が共重合された共重合ＰＥＴを用いて上記と同様に溶融混練し、常法によりチップ化して非導電性成分用のポリマーを得た。
次に、単糸の横断面形状が図４（ｃ）となるように設計された紡糸口金を用いて、通常の複合紡糸装置より紡糸温度２６０℃、導電性成分の複合比率２０質量％で紡糸し、冷却、オイリングしながら３０００ｍ／分の速度で捲取り、４５ｄｔｅｘ／２ｆの未延伸糸を得た。そして、この未延伸糸を９０℃の熱ローラを介して１．６０倍に延伸し、さらに、１９０℃のヒートプレート上で熱処理を行って巻取り、図４（ｃ）記載の断面形状を有する２８ｄｔｅｘ／２ｆの延伸糸を得た。
【００４２】
実施例２〜９、比較例１〜７
導電性成分のイソフタル酸、アジピン酸の共重合量、導電性粒子の混入量、複合比率、断面形状（用いる紡糸口金の形状を変更した）を表１に示すように変更した以外は、実施例１と同様に行った。
【００４３】
比較例８
固有粘度（フェノールと四塩化エタンとの等重量混合物を溶媒とし、２０℃で測定）０．６９のＰＥＴ７５質量％、平均粒径０．２μｍ　で比抵抗値が０．５Ω・ｃｍの導電性カーボンブラック２５質量％を溶融混練し、常法によりチップ化して導電性成分用のポリマーを得た以外は実施例７と同様に行った。
【００４４】
実施例１〜９、比較例１〜８で得られた複合繊維の電気抵抗値と電気抵抗値のバラツキの評価結果を表１に示す。
【００４５】
【表１】
2004044071.tif 000003
【００４６】
実施例１０〜１２、比較例９
通常のＰＥＴからなる８４ｄｔｅｘ／３６ｆのマルチフィラメント（糸条Ｂ）と、実施例５、７、８、比較例１で得られた複合繊維をそれぞれ用い、合撚機を使用してＳ方向に３００Ｔ／Ｍの合撚を施して糸条Ａとした。糸条Ａと糸条Ｂを１：２９の比率で経糸を準備した。緯糸には経糸と同様の糸条Ａと糸条Ｂを用いてウォータージェットルームにて製織し、糸条Ａと糸条Ｂの比率が１：１９の平織物を得た。このときの生機密度は経糸１５０本／２．５４ｃｍ、緯糸９５本／２．５４ｃｍであった。
さらに、上記の平織物に公知の方法で精錬、プレセット、染色を行い、導電性繊維を含む糸条Ａが経、緯糸ともに約５ｍｍ間隔に１本ずつ配列するように仕上げセットを行って、導電性織物（目付け１００ｇ／ｃｍ２）を製造した。このときの仕上げ密度は、経糸１６５本／２．５４ｃｍ、緯糸は１０５本／２．５４ｃｍであった。
得られた織物の初期摩擦帯電圧、６０秒後の帯電圧、表面漏洩抵抗値の測定結果を表２に示す。
【００４７】
実施例１３
実施例７で得られた導電性繊維と通常のＰＥＴからなる８４ｄｔｅｘ／３６ｆのマルチフィラメント（糸条Ｂ）を用い、釜径３０インチ・２８ゲージの天竺組織で１／１０給糸口部に２穴給糸口を用い、導電性繊維と糸条Ｂを別々の穴に給糸した添え糸編み法にて編成し、それ以外の９／１０給糸口部は糸条Ｂのみで編成を行ない、以下このレピートを６回繰り返した編成条件にて編地を編成した。このとき、生機の密度は４３コース／２．５４ｃｍ、３８ウエー
ル／２．５４ｃｍであった。
得られた編地を常法にて精錬と染色を行い、導電性繊維を含む糸条が約５ｍｍ間隔に１本ずつの配列となるように仕上げセットを行い、導電性編物を得た。この導電性編物の仕上げ密度は、５１コース／２．５４ｃｍ、４２ウエール／２．５４ｃｍであり、目付けは１５０ｇ／ｍ２であった。
得られた編物の初期摩擦帯電圧、６０秒後の帯電圧、表面漏洩抵抗値の測定結果を表２に示す。
【００４８】
実施例１４
２８ゲージトリコット編機を用い、ハーフ組織にてフロント部に通常のＰＥＴからなる４４ｄｔｅｘ／１８ｆのマルチフィラメントを用い、バックには通常のＰＥＴからなる２０ｄｔｅｘ／１ｆを７本と、実施例７で得られた導電性繊維を１本の計８本の経糸リピートにて編成した。このとき、生機の密度は５６コース／２．５４ｃｍ、２８ウエール／２．５４ｃｍであった。
得られた編地を実施例１３と同様にして、精錬と染色、仕上げセットを行い、導電性編物を得た。得られた編地の仕上げ密度は、７６コース／２．５４ｃｍ、３６ウエール／２．５４ｃｍであり、目付けは７３ｇ／ｍ２であった。
得られた編物の初期摩擦帯電圧、６０秒後の帯電圧、表面漏洩抵抗値の測定結果を表２に示す。
【００４９】
【表２】
2004044071.tif 000004
【００５０】
表１、２から明らかなように、実施例１〜９では、曳糸性よく複合繊維を得ることができ、電気抵抗値も良好な値を示し、繊維の長さ方向の電気抵抗値のバラツキも少ないものであった。また、実施例５、７、８の導電性複合繊維を一部に使用した実施例１０〜１２の織物及び実施例１３〜１４の編物は、表面漏洩抵抗値が低く、初期摩擦耐電圧、６０秒後の帯電圧ともに低く、導電性及び除電性ともに良好であった。
一方、比較例１の複合繊維は、導電性成分のポリマーに共重合成分が含まれていないため、比較例５、６の複合繊維は、導電性成分の共重合量が少ないため、また、比較例８の複合繊維は導電性成分のポリマーがＰＥＴを主成分とするものであったため、いずれもポリマーの柔軟性が向上することによる導電性粒子の配列の向上効果がなく、電気抵抗値、そのバラツキともに大きいものとなった。比較例２、３の複合繊維は、導電性成分の共重合量が多いため、得られたポリマーが完全に非晶性になり、導電性粒子の混入が不可能となり、導電性繊維を得ることができなかった。比較例４の複合繊維も導電性成分の共重合量が多く、チップ化できたものの、導電性粒子の混入が困難で、混入量を増やすことができず、電気抵抗値が高く、電気抵抗値のバラツキが大きい繊維となった。比較例７は、導電性成分中の共重合成分（アジピン酸）の共重合率が少なく、導電性粒子を多くしたため、導電性粒子の分散性が悪く、練り込みができなかった。
また、比較例１の導電複合繊維を一部に使用した比較例９の織物は、表面漏洩抵抗値が高く、初期摩擦耐電圧、６０秒後の帯電圧ともに高く、導電性及び除電性ともに劣るものであった。
【００５１】
【発明の効果】
本発明の導電性複合繊維は、導電性粒子の混入量を増加させることができ、かつ、紡糸延伸がスムーズに行え、導電性粒子の配列状態を向上させることができるので、電気抵抗値が低く、かつ長さ方向に導電性能が均一な優れた導電性能を有している。そして、本発明の導電性織編物は、このような複合繊維を少なくとも一部に使用し、初期摩擦帯電圧が小さいので、織編物自体の帯電を極端に低くすることが可能であり、導電性と除電性ともに優れたものとなる。このため、本発明の導電性複合繊維及び導電性織編物は、制電作業服、ユニホームなどの衣料、カーペット、カーテンなどのインテリア用途及び産業資材用途等に広く用いることが可能である。
【図面の簡単な説明】
【図１】本発明の導電性複合繊維の一実施態様を示す断面図である。
【図２】本発明の導電性複合繊維の他の実施態様を示す断面図である。
【図３】本発明の導電性複合繊維の他の実施態様を示す断面図である。
【図４】本発明の導電性複合繊維の他の実施態様を示す断面図である。
【符号の説明】
１　　導電性成分
２　　非導電性成分
【図１】
2004044071.tif 000005
【図２】
2004044071.tif 000006
【図３】
2004044071.tif 000007
【図４】
2004044071.tif 000008